СТАТИСТИЧЕСКИЕ СОПОЛИМЕРЫ ПРОПИЛЕНА И ЭТИЛЕНА С НИЗКИМ СООТНОШЕНИЕМ XS/ET И ВЫСОКИМ MFR

1. Сополимер пропилена и этилена с высокими показателями текучести, содержащий:
долю пропилена более чем около 90 мас.%, содержащий этилен (ЕТ) сополимер в количестве от около 2,0 мас.% до около 5,0 мас.%, причем количество растворимой в ксилоле (XS) фракции в сополимере таково, что отношение XS/ET в сополимере составляет менее 1,51, и при этом показатель текучести расплава сополимера больше чем около 45 г/10 мин при температуре 230°С и нагрузке 2,16 кг, а распределение по молекулярным массам (Mw/Mn) сополимера больше чем около 2,8.
2. Сополимер пропилена и этилена по п. 1, в котором содержание этилена составляет от 3,0 мас.% до 5,0 мас.%.
3. Сополимер пропилена и этилена по п. 1, в котором содержание этилена составляет от 3,1 мас.% до 4,7 мас.%.
4. Сополимер пропилена и этилена по любому из предшествующих пунктов, в котором отношение растворимых в ксилоле веществ к этилену (XS/ET) составляет от около 1,2 до около 1,5.
5. Сополимер пропилена и этилена по любому из предшествующих пунктов, причем сополимер имеет показатель текучести расплава от около 45 г/10 мин до около 140 г/10 мин.
6. Сополимер пропилена и этилена по любому из предшествующих пунктов, в котором содержание фракции растворимых в ксилоле веществ составляет от около 4 мас.% до около 7 мас.%.
7. Сополимер пропилена и этилена по любому из предшествующих пунктов, причем сополимер получен с использованием каталитической системы Циглера-Натта, которая включает внутренний донор электронов, содержащий замещенный фениленовый ароматический сложный диэфир.
8. Сополимер пропилена и этилена по п. 7, в котором каталитическая система дополнительно включает донор на основе дициклопентилдиметоксисилана.
9. Сополимер пропилена и этилена по п. 7, в котором каталитическая система дополнительно включает донор на основе н-пропилтриметоксисилана.
10. Сополимер пропилена и этилена по пп. 1-4, причем сополимер имеет показатель текучести расплава от около 80 г/10 мин до около 100 г/10 мин.
11. Сополимер пропилена и этилена по пп. 1-4, причем сополимер имеет показатель текучести расплава от около 50 г/10 мин до около 80 г/10 мин.
12. Сополимер пропилена и этилена по любому из предшествующих пунктов, причем сополимер получают без использования металлоценов.
13. Полимерная композиция, содержащая сополимер пропилена и этилена по любому из предшествующих пунктов, причем сополимер пропилена и этилена присутствует в полимерной композиции в количестве более чем около 70 мас.%, например в количестве более чем около 80 мас.%, например в количестве более чем около 90 мас.%, например в количестве более чем около 95 мас.%.
14. Полимерная композиция по п. 13, причем полимерная композиция дополнительно содержит антиоксидант, раскислитель или их смеси.
15. Полимерная композиция по п. 14, дополнительно содержащая осветляющий агент.
16. Полимерная композиция по п. 15, в которой осветляющий агент содержит дибензилсорбит.
17. Полимерная композиция по п. 14, в которой осветляющий агент содержит нонит.
18. Полимерная композиция по п. 15 или 16, причем при 40 мил мутность полимерной композиции составляет менее чем около 15%, и при этом после термического старения в течение 24 часов при 55°C мутность уменьшается на не более чем около 15%, например на не более чем около 14%, например на не более чем около 13%, например на не более чем около 12%.
19. Формованное литьем под давлением изделие, образованное из полимерной композиции по любому из пп. 13-18.
20. Пленка, образованная из полимерной композиции по любому из пп. 13-18.
21. Упаковочный контейнер для горячих продуктов, выполненный из полимерной композиции по любому из пп. 13-18.
22. Упаковочный контейнер для горячих продуктов по п. 21, причем контейнер образован путем литья под давлением.
23. Контейнер для хранения, образованный из полимерной композиции по любому из пп. 13-18.